(57)【特許請求の範囲】
【請求項１】
気体拡散層の上部の縁に３０〜４００ミクロン厚さのポリテトラフルオロエチレンガスケットを付着させる（ａ）段階と、
前記（ａ）段階の気体拡散層のガスケット付着外部分の上部にポリテトラフルオロエチレン１０〜６０重量％が含有された炭素粉末層を塗布する段階（ｂ）と、
前記（ｂ）段階の炭素粉末層の上部に高分子電解質イオノマー（ｉｏｎｏｍｅｒ）、触媒及び有機溶媒を含む触媒インクを塗布して陰極（ｃａｔｈｏｄｅ）触媒層を形成する（ｃ）段階と、
前記（ｃ）段階の触媒層に高分子電解質イオノマー溶液を塗布して電解質層を形成する（ｄ）段階と、
前記（ｄ）段階の電解質層に高分子電解質イオノマー、触媒及び有機溶媒を含む触媒インクを塗布して陽極（ａｎｏｄｅ）触媒層を形成する（ｅ）段階と、
前記（ｅ）段階の触媒層にポリテトラフルオロエチレン１０〜６０重量％が含有された炭素粉末層を塗布する（ｆ）段階と、
前記（ｆ）段階の炭素粉末層に気体拡散層を付着させる（ｇ）段階とを含むことを特徴とする燃料電池用膜−電極−ガスケット接合体の製造方法。
【請求項２】
前記（ａ）段階のポリテトラフルオロエチレンガスケットは、常温〜１４０℃の温度で約５分〜２０分間２０〜２００気圧にて熱圧着（ｈｏｔ  ｐｒｅｓｓｓｉｎｇ）して付着させることを特徴とする請求項１記載の燃料電池用膜−電極−ガスケット接合体の製造方法。
【請求項３】
前記（ｂ）段階及び（ｆ）段階の炭素粉末層は、粒子のサイズが２０〜１００ｎｍであり、表面積は２０〜３００ｍ２／ｇである炭素粉末を電極面積を基準として０．２〜４．０ｍｇ／ｃｍ２含むことを特徴とする請求項１記載の燃料電池用膜−電極−ガスケット接合体の製造方法。
【請求項４】
前記（ｃ）段階及び（ｅ）段階の触媒は、炭素に担持された白金触媒であることを特徴とする請求項１記載の燃料電池用膜−電極−ガスケット接合体の製造方法。
【請求項５】
前記炭素に担持された白金触媒の含有量は、固体高分子電解質燃料電池（ＳＰＥＦＣ）を製造する時、０．１〜１．０ｍｇ／ｃｍ２であることを特徴とする請求項４記載の燃料電池用膜−電極−ガスケット接合体の製造方法。
【請求項６】
前記炭素に担持された白金触媒の含有量は、直接メタノール燃料電池（ＤＭＦＣ）を製造する時、２．０〜１０．０ｍｇ／ｃｍ２であることを特徴とする請求項４記載の燃料電池用膜−電極−ガスケット接合体の製造方法。
【請求項７】
前記（ｃ）段階及び（ｅ）段階のイオノマーの含有量は、触媒総量を基準として２０〜１００重量％であり、電極面積を基準として０．１〜１．５ｍｇ／ｃｍ２であることを特徴とする請求項１記載の燃料電池用膜−電極−ガスケット接合体の製造方法。
【請求項８】
前記（ｄ）段階の高分子電解質イオノマー溶液は、電極上に塗布して直接膜を製造することを特徴とする請求項１記載の燃料電池用膜−電極−ガスケット接合体の製造方法。
【請求項９】
前記（ｄ）段階の高分子電解質イオノマー溶液は、５〜４０重量％のナフィオン（Ｎａｆｉｏｎ：登録商標）溶液であることを特徴とする請求項１記載の燃料電池用膜−電極−ガスケット接合体の製造方法。
【請求項１０】
前記（ｄ）段階の高分子電解質イオノマー溶液のキャスティング（ｃａｓｔｉｎｇ）は、４５〜６５℃で電極を加熱して行うか、電極の気孔を水で詰めた後行うか、又は厚い非活性高分子フィルム上にテープキャスティングした後、乾燥させて完全乾燥される前に陰極の触媒層がナフィオン（登録商標）溶液に向けるようにしてテープキャスティングされたナフィオン（登録商標）溶液上に陰極を載せて行うことを特徴とする請求項１記載の燃料電池用膜−電極−ガスケット接合体の製造方法。
【請求項１１】
前記（ｄ）と（ｅ）段階の間に、高分子電解質層の縁に３０〜４００ミクロン厚さのポリテトラフルオロエチレンをホットプレッシング（ｈｏｔ  ｐｒｅｓｓｉｎｇ）してガスケットを付着させる段階をさらに追加することを特徴とする請求項１記載の燃料電池用膜−電極−ガスケット接合体の製造方法。
【発明の詳細な説明】
【０００１】
【発明の属する技術分野】
本発明は、高分子電解質燃料電池に用いられる膜−電極−ガスケット接合体（Ｍｅｍｂｒａｎｅ−Ｅｌｅｃｔｒｏｄｅ−Ｇａｓｋｅｔ  Ａｓｓｅｍｂｌｙ；ＭＥＧＡ）の製造方法に関し、さらに詳しくはガスケットと一体化した膜−電極接合体（Ｍｅｍｂｒａｎｅ−Ｅｌｅｃｔｒｏｄｅ  Ａｓｓｅｍｂｌｙ；ＭＥＡ）として取り扱いやすく、電極上に直接電解質膜を形成させることにより既存の常用電解質膜より膜の厚さを薄くすることが可能になり、燃料電池の性能を向上させることができ、また、一連の工程で製作でき、大量生産に有利な高性能燃料電池用膜−電極−ガスケット接合体の製造方法に関する。
【０００２】
【従来の技術】
高分子電解質燃料電池とは、燃料である純粋水素又はメタノールと酸化剤である純粋酸素又は空気との電気化学的反応により化学的エネルギーを電気エネルギーへ変換させるエネルギー変換装置である。電解質に高分子を用いている燃料電池では固体高分子電解質燃料電池（Ｓｏｌｉｄ  Ｐｏｌｙｍｅｒ  Ｅｌｅｃｔｒｏｌｙｔｅ  Ｆｕｅｌ  Ｃｅｌｌ；以下“ＳＰＥＦＣ”という）と直接メタノール燃料電池（Ｄｉｒｅｃｔ  Ｍｅｔｈａｎｏｌ  Ｆｕｅｌ  Ｃｅｌｌ；以下“ＤＭＦＣ”という）に区分される。
【０００３】
上記高分子電解質燃料電池の膜−電極接合体（以下、ＭＥＡという）は下記のように既に様々な方法を通じて技術開発が成されている状態である。
Ｍ．Ｓ．Ｗｉｌｓｏｎらは、デカルデカルという方法でナフィオン（登録商標）膜に触媒を塗布してＭＥＡを製造したことがあるが、上記方法では先ず炭素担体（ｃａｒｂｏｎ  ｃａｒｒｉｅｒ）に担持された白金触媒をナフィオン（登録商標）溶液（ＮａｆｉｏｎＴＭ  ｓｏｌｕｔｉｏｎ；ＤｕＰｏｎｔ社製品）及びグリセロール（ｇｌｙｃｅｒｏｌ）と混合してインク（ｉｎｋ）で製造した後、テフロン（登録商標）（ＰＴＦＥ；ｐｏｌｙｔｅｔｒａｆｌｕｏｒｏｅｔｈｙｌｅｎｅ）フィルムにキャスティング（ｃａｓｔｉｎｇ）又はペインティング（ｐａｉｎｔｉｎｇ）方法で塗布し、触媒が塗布されたテフロン（登録商標）フィルム二枚の間に常用電解質膜であるナフィオン（登録商標）膜（ＮａｆｉｏｎＴＭ  ｍｅｍｂｒａｎｅ；ＤｕＰｏｎｔ社製品）を置いた後、ホットプレッシング（Ｈｏｔ  ｐｒｅｓｓｉｎｇ）してナフィオン（登録商標）膜に触媒を転写させ、この後、テフロン（登録商標）フィルムだけを分離させた後、ナフィオン（登録商標）膜の両面に各々付着されている触媒に撥水処理された多孔性の炭素紙（ｃａｒｂｏｎ  ｐａｐｅｒ）を重ね付けてＭＥＡを製造した（例えば、非特許文献１参照。）。
【０００４】
また、Ｒ．Ｍｏｓｄａｌｅらはエタノールに分散されている炭素担体に担持された白金触媒、ナフィオン（登録商標）溶液、テフロン（登録商標）懸濁液及びアセチレンブラック（ａｃｅｔｙｌｅｎｅ  ｂｌａｃｋ）を混合して作った溶液をナフィオン（登録商標）膜の両面に直接塗布した後、ナフィオン（登録商標）膜の両面に各々付着されている触媒に撥水処理された多孔性の炭素紙（ｃａｒｂｏｎ  ｐａｐｅｒ）を重ね付けてＭＥＡを製造した（例えば、非特許文献２参照。）。
【０００５】
Ｐ．Ｄｉｒｖｅｎらは撥水処理された多孔性の炭素紙（ｃａｒｂｏｎ  ｐａｐｅｒ）の上部に撥水処理された炭素粉末を塗布して中間層を形成させた後、以前の炭素粉末層の上部に触媒と高分子電解質（ｐｏｌｙｍｅｒ  ｅｌｅｃｔｒｏｌｙｔｅ）、即ち、イオノマー（ｉｎｏｍｅｒ）の混合物を薄く塗布して製造した。このように製造された陽極と空気極の間に常用電解質膜を置いた後、電解質のガラス転移温度以上、一定の圧力下でホットプレッシング（Ｈｏｔ  ｐｒｅｓｓｉｎｇ）してＭＥＡを製造した（例えば、特許文献１参照。）。
【０００６】
ところが、単位電池を構成するためにはＭＥＡとガスの気密性を保持するためガスケットが共に組み付けられ、この単位電池に加湿装置を通じて加湿された気体又はメタノール水溶液が供給されることにより運転が始まる。
しかし、上記これらの方法の場合、一般的に厚さの厚い電解質膜を用いるので、水素イオンの伝達が遅延され、それによる性能低下が発生する。また、単位電池を構成する時、別のガスケットを製作して付着しなければならないので、一連の連続工程で製作し難いという問題があった。
【０００７】
【特許文献１】
米国特許第５５６１０００号明細書
【非特許文献１】
Ｍ．Ｓ．Ｗｉｌｓｏｎ  ａｎｄ  Ｓ．Ｇｐｔｔｅｓｆｅｌｄ，Ｊｏｕｒｎａｌ  ｏｆ  ａｐｐｌｉｅｄ  ｅｌｅｃｔｒｏｃｈｅｍｉｓｔｒｙ，２２  １  （１９９２）
【非特許文献２】
Ｒ．Ｍｏｓｄａｌｅ  ａｎｄ  Ｐ．Ｓｔｅｖｅｎｓ，  Ｓｏｌｉｄ  ｓｔａｔｅ  Ｉｏｎｉｃｓ，６１  ２５１（１９９３）
【０００８】
【発明が解決しようとする課題】
そこで、本発明は上記従来の燃料電池用膜−電極−ガスケット接合体における問題点に鑑みてなされたものであって、本発明の目的は、一連の連続工程を通じて一体型に製造し、別のガスケット付着なしにも大量生産に有利であり、また、電極上に電解質膜を形成することにより膜の厚さが薄いながら性能の優れた燃料電池用膜−電極−ガスケット接合体の製造方法を提供することにある。
【０００９】
【課題を解決するための手段】
上記目的を達成するためになされた本発明による燃料電池用膜−電極−ガスケット接合体の製造方法は、気体拡散層の上部の縁に３０〜４００ミクロン厚さのポリテトラフルオロエチレンガスケットを付着させる（ａ）段階と、前記（ａ）段階の気体拡散層のガスケット付着外部分の上部にポリテトラフルオロエチレン１０〜６０重量％が含有された炭素粉末層を塗布する段階（ｂ）と、前記（ｂ）段階の炭素粉末層の上部に高分子電解質イオノマー（ｉｏｎｏｍｅｒ）、触媒及び有機溶媒を含む触媒インクを塗布して陰極（ｃａｔｈｏｄｅ）触媒層を形成する（ｃ）段階と、前記（ｃ）段階の触媒層に高分子電解質イオノマー溶液を塗布して電解質層を形成する（ｄ）段階と、前記（ｄ）段階の電解質層に高分子電解質イオノマー、触媒及び有機溶媒を含む触媒インクを塗布して陽極（ａｎｏｄｅ）触媒層を形成する（ｅ）段階と、前記（ｅ）段階の触媒層にポリテトラフルオロエチレン１０〜６０重量％が含有された炭素粉末層を塗布する（ｆ）段階と、前記（ｆ）段階の炭素粉末層に気体拡散層を付着させる（ｇ）段階とを含むことを特徴とする。
【００１０】
【発明の実施の形態】
次に、本発明にかかる燃料電池用膜−電極−ガスケット接合体の製造方法の実施の形態の具体例を図面を参照しながら説明する。
高分子電解質燃料電池は、一般的に水素イオン伝導性高分子膜（ｍｅｍｂｒａｎｅ）を隔てて、両方に陽極と陰極の電極を各々位置させる。上記陽極と陰極はそれぞれ撥水処理された炭素紙上に白金触媒又は白金−ルテニウム触媒と高分子電解質イオノマー混合物を薄く塗布して製造する。上記高分子電解質イオノマー溶液ではナフィオン溶液などが用いられる。
【００１１】
本発明の燃料電池用膜−電極−ガスケット接合体（Ｍｅｍｂｒａｎｅ−Ｅｌｅｃｔｒｏｄｅ−Ｇａｓｋｅｔ  Ａｓｓｅｍｂｌｙ；以下ＭＥＧＡと記す）は高分子電解質膜、電極及びガスケットが一体型で接合されている。
以下、本発明による燃料電池用高性能膜−電極−ガスケット接合体（以下、ＭＥＧＡという）について、図１に基づき詳細に説明すると下記の通りである。
【００１２】
まず、本発明では気体拡散層１の上部の縁に３０〜４００ミクロン厚さのポリテトラフルオロエチレンのガスケット２を付着させる段階を実施する（図１の（１））。第二に、気体拡散層１のガスケット２付着外部分の上部にポリテトラフルオロエチレン１０〜６０重量％が含有された炭素粉末層３を塗布させる段階を実施する（図１の（２））。第三に、炭素粉末層３の上部に高分子電解質イオノマー、触媒及び有機溶媒を含む触媒インクを塗布させて陰極（ｃａｔｈｏｄｅ）触媒層４を形成させる段階（図１の（３））。その次に、触媒層４に高分子電解質イオノマー溶液を塗布させて電解質層５を形成する段階を実施する（図１の（４））。その後、電解質層に高分子電解質イオノマー（ｉｏｎｏｍｅｒ）、触媒及び有機溶媒を含む触媒インクを塗布して陽極（ａｎｏｄｅ）触媒層４を形成させる段階を実施する（図１の（５））。また、触媒層４にポリテトラフルオロエチレン１０〜６０重量％が含有された炭素粉末層３を塗布させる段階を実施する（図１の（６））。最後に、炭素粉末層３に気体拡散層１を付着する段階を実施して膜−電極−ガスケット接合体を製造する（図１の（７））。
【００１３】
上記各段階をより具体的に説明すると以下の通りである。
本発明では陰極の気体拡散層１である炭素紙の上部の縁にテープ状にて一面に接着剤が塗布されている３０〜４００ミクロン厚さのポリテトラフルオロエチレンガスケット２を付着させる段階を実施する。この際、ガスケット２の炭素紙に対する接着力を向上させ、剥離されることを防ぐためにはガスケット２を炭素紙に付着した後、ホットプレッシングを行わなければならない。ホットプレッシングは熱圧着器を利用して常温〜１４０℃の温度で約５分〜２０分間、２０〜２００気圧で熱圧着をすることが望ましい。
【００１４】
本発明では気体拡散層１である炭素紙をそのまま用いると、触媒層塗布時、触媒粒子らが炭素紙内へ浸透されて入るので、これを防ぐため撥水処理された炭素粉末層３を気体拡散層１のガスケット２付着外の上部部分に塗布する。
【００１５】
本発明では炭素粉末層３を製造するため、まず炭素スラリーを製造する。炭素スラリーは３０ｎｍサイズの粒子を有するカボンブラックの微細粉末（例えば、Ｃａｂｏｔ社のＶｕｌｃａｎ（登録商標）  ＸＣ−７２Ｒ）と撥水作用をするテフロン（登録商標）溶液（Ｅ−ＴＥＫ）を混合して製造した後、ここに粘度を上げるためグリセリン、ブチルセルロース、エチレングリコール、１−メトキシ−２プロパノールなどの増粘剤を添加する。
【００１６】
炭素粉末中のテフロン含有量は、１０〜６０重量％で用いることが適切な物性を得るのには望ましい。また、炭素粉末は粒子のサイズが２０〜１００ｎｍであり、表面積は２０〜３００ｍ２／ｇであることが電極で行われる電気化学反応を容易に進行させることができるので、この範囲を保持することが望ましい。
【００１７】
炭素スラリーをスクリーンプリンティング又はテープキャスティング方法を用いて炭素紙の上部に塗布する。炭素紙の上部に塗布された炭素粉末の量は電極面積を基準として０．２〜４．０ｍｇ／ｃｍ２であることが望ましい。また、炭素粉末層３の接着力を向上させて炭素粉末層３の気孔のサイズ及び厚さを調節するためには、炭素粉末層３の塗布後に圧着器を利用して２０〜２００気圧で圧着することが望ましい。このような方法で形成された炭素粉末層３は毛細管力及びテフロン（登録商標）の小数性により燃料電池反応中生成される反応生成数を迅速に除去することにより、電極反応を妨げる洪水現象（ｆｌｏｏｄｉｎｇ）を防止して燃料電池の性能を向上させることになる。
【００１８】
炭素紙の上部に炭素粉末層３を塗布して圧着処理が完了されると、触媒インクを製造し、炭素粉末層３に塗布させて陰極触媒層４を形成する。触媒インクは触媒を有機溶媒に分散させた分散液に高分子電解質イオノマー溶液を添加し、攪拌させて混合した混合物で構成される。触媒は一般的にイソプロパノールを溶媒に用いて分散させることもできるが、イソプロパノールの代わりに親水性の少ない有機溶媒を用いることにより、触媒粒子とイオノマーの応集力を増大させて巨大粒子が形成されるようにし、イオノマーが触媒の気孔内へ入りすぎて触媒気孔を詰める現象を防止することが望ましい。
【００１９】
高分子電解質イオノマー溶液ではナフィオン（登録商標）溶液を用い、触媒は燃料電池に通常的に用いられる白金又は白金−ルテニウム合金が炭素に担持された触媒を用いることができる。
【００２０】
ＳＰＥＦＣでは陽極に用いられた触媒が炭素に担持された白金である場合、０．１〜１．０ｍｇ／ｃｍ２の範囲で、又は白金−ルテニウム合金である場合、０．１〜５．０ｍｇ／ｃｍ２の範囲で、そして、陰極に用いられた触媒が炭素に担持された白金である場合、０．１〜１．０ｍｇ／ｃｍ２の範囲を有することが電極で行われる電気化学反応を容易に進行させることができるので、この範囲を保持することが望ましい。
【００２１】
ＤＭＦＣでは陽極は炭素に担持された白金−ルテニウム合金が触媒である場合、２．０〜１０．０ｍｇ／ｃｍ２、陰極は炭素に担持された白金が触媒である場合、２．０〜１０．０ｍｇ／ｃｍ２を有することが電極で行われる電気化学反応を容易に進行させることができるので、この範囲を保持することが望ましい。
【００２２】
また、有機溶媒ではイソプロパノールの外にもｎ−ブチルアセテート（ｎ−ｂｕｔｙｌ  ａｃｅｔａｔｅ）、ジエチルしゅう酸（ｄｉｅｔｈｙｌ  ｏｘａｌａｔｅ）等の誘電率（ｄｉｅｌｅｃｔｒｉｃ  ｃｏｎｓｔａｎｔ）が３〜１０の範囲にある溶媒を用いることができる。
【００２３】
上記のように製造された触媒インクを炭素粉末層３に塗布して触媒層４を形成させる方法は様々な方法があるが、望ましくはスプレーコーティング法又は５０〜２００メッシュ（ｍｅｓｈ）のスクリーンを用いるスクリーンプリンティング法等を用いることが望ましい。この際、電極で形成された水素イオンが電解質膜へよく移動されるようにするためには、電極と電解質膜の接触を良好にしなければならないが、このために電極表面にイオノマーが十分存在（触媒総量を基準として２０重量％以上）するようにし、触媒層４と電解質膜５の接触面積を広くすべきである。上記のように形成された触媒層４中のイオノマーの含有量は触媒総量を基準として２０〜１００重量％であり、電極面積を基準にすると０．１〜１．５ｍｇ／ｃｍ２であることが望ましい。
【００２４】
しかし、電極の触媒層４内にイオノマーの量が多すぎると（触媒総量を基準として１００重量％を越える場合）電極の性能が減少することになる。
触媒層４の上部に電極と電解質膜５の接触を良好にするためのナフィオン（登録商標）溶液の塗布が完了されると、ナフィオン（登録商標）溶液を利用して上記触媒層４の上部に厚さを調節して水素イオン伝導性高分子膜（ｍｅｍｂｒａｎｅ）即ち、電解質層５を形成する。上記ナフィオン（登録商標）溶液を陰極の触媒層４に塗布して電解質層５を形成させる方法はスプレーコーティング法又はテープキャスティング方法などがあるが、望ましくはテープキャスティング法を用いることが望ましい。また、上記ナフィオン（登録商標）溶液は５〜４０重量％の溶液を用いることが望ましい。
【００２５】
ナフィオン（登録商標）溶液を陰極触媒層の上部にテープキャスティングして電解質層５を形成させる時、厚さを薄くして性能を高めることができる反面、ナフィオン（登録商標）溶液が電極の気孔内へ浸透して燃料電池の性能を低下させることもある。これを防ぐため下記の方法等が利用できる。
【００２６】
本発明ではナフィオン（登録商標）溶液を陰極触媒層４の上部にテープキャスティングする時、４５〜６５℃で電極を加熱するか、電極の気孔を水で詰めた後、キャスティングして乾燥させることにより、ナフィオン（登録商標）溶液が電極気孔内に浸透する前に陰極上部で電解質層５を形成するよう誘導する。また、厚い非活性高分子フィルム上にナフィオン（登録商標）溶液をテープキャスティングした後、一定の時間放置する。望ましくは常温で２分〜２０分間乾燥させる。ある程度ナフィオン（登録商標）溶液の乾燥が進んだ後、完全乾燥される前に陰極の触媒層がナフィオン（登録商標）溶液に向けるようにし、テープキャスティングされたナフィオン（登録商標）溶液上に陰極を載せて完全乾燥させる。このようにすることにより、ナフィオン（登録商標）電解質層５を形成させてナフィオン（登録商標）溶液が電極気孔内へ浸透することを防止する。
【００２７】
この際、テープキャスティング後、超純水に沸かすかガラス転移温度以下で加熱する熟成方法でナフィオン膜の機械的強度を上げることができる。
上記方法で電極支持体にイオン伝導性膜を形成させると、膜の厚さを薄くすることができ、厚さが薄くなると水素イオン伝達抵抗が低くなり、相対的に外部が加湿器装置を通じて供給される水分供給量を減らすことができ、電池性能の向上に役立つだけではなく、運転費用の面でも有利になる。
【００２８】
その後、上記形成された高分子電解質層５であるナフィオン（登録商標）膜の縁にテープ状で一面に接着剤が塗布されている３０ミクロン厚さ以上のポリテトラフルオロエチレンのガスケットを付着させる。この過程は上記陰極気体拡散層１である炭層紙にガスケット２を付着させると省略され得る。即ち、ガスケット２は炭素紙や陰極上部のナフィオン（登録商標）電解質層５の縁の内、一ヵ所に付着させればいい。
【００２９】
一方、上記工程後、ＭＥＧＡを完成することに二つの方法があるが、第一は、図１に示したように上記形成されたナフィオン（登録商標）膜層の上部に先の製造方法と同様に触媒インクを製造し、電解質層５に直接コーティング法で塗布して触媒層４を形成させた後、先の製造方法と同様に製造された炭素粉末を触媒層４の上部に同様な方法で塗布して炭素粉末層３を形成させる。炭素粉末層３の上部に炭素紙や炭素織物（ｃａｒｂｏｎ  ｃｌｏｔｈ）を重ね付けてＭＥＧＡを製造する。
【００３０】
第二の方法では、図２に示すように上記陰極触媒層４上に形成された電解質層５の上部に触媒層４、炭素粉末層３、そして、炭素紙で一体に構成された陽極６として重ね付けて（図２の（５））機能性ＭＥＧＡを製造することができる。
また、本発明は必要によって、触媒層４を形成させる段階と触媒層４の上部に高分子電解質イオノマーを、コーティングさせる段階の間に温度を６０〜１００℃で乾燥させる段階をさらに含むことができる。
【００３１】
次に、上述した本発明による燃料電池用膜−電極−ガスケット接合体の、望ましい第１の実施例及び第２の実施例を提示する。
【００３２】
〔第１の実施例〕
気体拡散層である炭素紙が上部の縁にテープ状にて一面に接着剤が塗布されている３５ミクロン厚さのポリテトラフルオロエチレンガスケットを付着させた。ホットプレッシングは、熱圧着器を利用して常温〜１４０℃で約５分間２００気圧で熱圧着をした。
【００３３】
微細炭素粉末（Ｖｕｌｃａｎ（登録商標）  ＸＣ−７２Ｒ）１０ｇをイソプロパノール２００ｇに分散させた後、６０重量％テフロン（登録商標）溶液１０ｇを徐々に落としながら攪拌させ、ここにグリセロル１００ｇを添加し、充分攪拌させてテフロン／炭素スラリーを製造した。
【００３４】
上記スラリーの粘度を合わせるため６０〜９０℃の温度で蒸発乾燥させて濃度を調節した。製造されたスラリーをドクタブレードを利用したテープキャスティング方法で炭素紙（テフロン（登録商標）含有量が２０重量％）の上部にコーティングさせ炭素層を形成させた。この際、炭素の含有量は電極面積を基準として２ｍｇ／ｃｍ２であった。炭素層が塗布された炭素紙を温度７０℃乾燥炉で約１時間乾燥した。
【００３５】
白金の含有量が２０重量％で炭素に担持されたＰｔ／Ｃ触媒０．１ｇをイソプロパノール５０ｇに分散させた後、ここに５重量％ナフィオン（登録商標）溶液（Ｄｕ  Ｐｏｎｔ社製品）０．１７ｇを徐々に添加しながら攪拌して触媒インクを製造した。
【００３６】
エアーブラシガンを利用してスプレーコーティング法で触媒インクを炭素層の上部に塗布して触媒層を形成させ、触媒層が形成された電極を温度７０℃の乾燥炉で約１時間乾燥させた後、再び触媒層の表面の上部にナフィオン（登録商標）溶液０．５ｇとイソプロパノール１．５ｇを混合して製造した溶液を塗布してガスケットが含まれた電極を作った。
【００３７】
製造されたガスケットが含まれた電極の白金の含有量は０．７ｍｇ／ｃｍ２であった。水素イオン伝導性膜は２０重量％のナフィオン（登録商標）溶液を用いたが、ナフィオン（登録商標）溶液が電極気孔内へ浸透することを防ぐため電極を６５℃で加熱しながら２０重量％のナフィオン（登録商標）溶液をテープキャスティング法を利用して電極の上層部にキャスティングしてナフィオン（登録商標）層を形成させた。ナフィオン（登録商標）層の厚さは１５０ミクロンμｍであった。
【００３８】
このナフィオン（登録商標）層の上部に先に製造した方法と同様な方法で白金の含有量が０．４ｍｇ／ｃｍ２になるまで触媒インクを直接コーティング法を利用して触媒層を形成させた。また、触媒層の上部に炭素粉末を先の方法と同様に製造した後、塗布して炭素粉末層を形成させた。最後に、炭素粉末層の上部に炭素織物を重ね付けてＭＥＧＡを製造した。運転温度は８０℃、圧力１気圧及び反応気体で水素と酸素を用いて電極の性能を測定し、その結果を図３に示した。図３のグラフで分かるように、第１の実施例のＭＥＧＡは電極の性能が非常に優れていることを示している。
【００３９】
〔第２の実施例〕
上記実施例１と同様な方法で製造するものの、白金含有量が０．４及び０．７ｍｇ／ｃｍ２である各々の電極を製造した。電極の上部にナフィオン（登録商標）層を形成させる時、ナフィオン（登録商標）溶液が電極気孔内へ浸透することを防ぐため、非活性高分子フィルム上に２０重量％のナフィオン（登録商標）溶液をドクターブレードを利用してテープキャスティングして５分乾燥させた後、上記電極（０．７ｍｇ／ｃｍ２）をナフィオン（登録商標）溶液上に載せてナフィオン（登録商標）溶液が完全に乾燥されるまで常温で放置した。
【００４０】
白金含有量０．７ｍｇ／ｃｍ２の電極にナフィオン（登録商標）層を形成させた後、第１の実施例と同様な方法でテフロンガスケットをナフィオン（登録商標）膜の縁に付着させた。ナフィオン（登録商標）膜の上部に白金含有量０．４ｍｇ／ｃｍ２電極を重ね付けてＭＥＧＡを製造した。運転温度は８０℃、圧力１気圧及び反応気体で水素と酸素を用いて電極の性能を測定し、その結果を図４に示した。図４のグラフで分かるように、第２の実施例のＭＥＧＡは電極の性能が非常に優れていることを示している。
【００４１】
尚、本発明は、上述の実施例に限られるものではない。本発明の技術的範囲から逸脱しない範囲内で多様に変更実施することが可能である。
【００４２】
【発明の効果】
以上で説明したように、本発明の製造方法によって製造された燃料電池用膜−電極−ガスケット接合体は、取り扱いやすく、一連の連続工程で製作できるので、大量生産に有利であり、また、電極に電解質膜を形成することにより、既存の常用電解質膜より膜の厚さを薄くすることが可能になり、高性能の膜−電極−ガスケット接合体を製造して高分子電解質燃料電池である固体高分子電解質燃料電池と直接メタノール燃料電池に用いることにより、高性能の高分子電解質燃料電池が製作できるという効果がある。
【図面の簡単な説明】
【図１】  本発明による膜−電極−ガスケット接合体の製造工程を説明するための図である。
【図２】  本発明によるもう一つの膜−電極−ガスケット接合体の製造工程を説明するための図である。
【図３】  本発明による第１の実施例での電極性能を測定したグラフである。
【図４】  本発明による第２の実施例での電極性能を測定したグラフである。
【符号の説明】
１        気体拡散層
２        ガスケット
３        炭素粉末層
４        触媒層
５        電解質層
６        電極
【図１】
0003922451.tif 000002
【図２】
0003922451.tif 000003
【図３】
0003922451.tif 000004
【図４】
0003922451.tif 000005